РЕНИЙСОДЕРЖАЩИЕ КАТАЛИЗАТОРЫ ТРАНСАЛКИЛИРОВАНИЯ, СПОСОБ ИХ ПОЛУЧЕНИЯ И СПОСОБ ПОЛУЧЕНИЯ КСИЛОЛА

2
1. Катализатор трансалкилирования, содержащий морденитный компонент; кислотный молекулярно ситовой компонент MFI, имеющий молярное отношение Si/Al меньше, чем 80; рениевый компонент в диапазоне от 0,05 до 5 мас.% от массы катализатора; и ренийдиспергирующий связующий агент.
2
2
2. Катализатор по п.1, в котором молярное отношение Si/Al в кислотном молекулярно ситовом компоненте MFI меньше, чем 40; молярное отношение Si/Al в морденитном компоненте меньше, чем 40; и связующий агент содержит оксид алюминия.
3. Катализатор по п.1, в котором кислотный молекулярно ситовой компонент MFI имеет общую кислотность, по меньшей мере, 0,25, и массовое отношение кислотного молекулярно ситового компонента MFI к морденитному компоненту находится между 1:10 и 5:1.
4. Катализатор по п.1, в котором морденитный компонент составляет 20 и 80 мас.% от массы катализатора; кислотный молекулярно ситовой компонент MFI составляет между 10 и 70 мас.% от массы катализатора; и связующий агент составляет между 1 и 40 мас.% от массы катализатора.
5. Катализатор по пп.1-3 или 4, который дополнительно содержит сернистый компонент, в котором атомное отношение серы к рению находится между 0,2:1 и 0,7:1 и рениевый компонент составляет между 0,4 и 5 мас.% от массы катализатора.
6. Способ получения катализатора трансалкилирования, который включает следующие стадии:
2
a) формование катализатора, содержащего морденитный компонент, кислотный молекулярно ситовой компонент MFI, имеющий молярное отношение Si/Al меньше, чем 80, рениевый компонент в диапазоне от 0,05 до 5 мас.% от массы катализатора, и ренийдиспергирующий связующий агент;
b) окисление сформованного катализатора в условиях, включающих атмосферу кислорода, температуру между 370 и 650°С, и время между 0,5 и 10 ч; и
c) восстановление окисленного катализатора в восстанавливающем газе, содержащем, по меньшей мере, один водород и углеводород, в условиях, включающих температуру между 100 и 650°С.
7. Способ по п.6, который дополнительно включает:
d) обработку паром кислотного молекулярно ситового компонента MFI, предпочтительно обработку паром на стадии окисления, когда пар присутствует в окисляющей атмосфере в количестве между 5 и 70 об.%;
е) сульфидирование катализатора, предпочтительно сульфидирование на стадии восстановления, на которой восстанавливающий газ дополнительно содержит серу в диапазоне от 1 до 10000 м.д. моль и углеводород в концентрации, по меньшей мере, 2 мол.%; температура на стадии восстановления изменяется от 200 до 400°С в течение достаточного времени, чтобы получить сернистый компонент катализатора, в котором атомное отношение серы к рению изменяется от 0,2:1 до 0,7:1.
2
8. Способ получения ксилола, который содержит следующие стадии: контактирование сырьевого потока, содержащего ароматические углеводороды, имеющие, по меньшей мере, семь атомов углерода, с катализатором в условиях превращения ароматических углеводородов, включающих наличие водорода и получение потока продукта, имеющего повышенную концентрацию ксилола, в котором катализатор содержит морденитный компонент; кислотный молекулярно ситовой компонент MFI, имеющий молярное отношение Si/Al меньше, чем 80; рениевый компонент в диапазоне от 0,05 до 5 мас.% от массы катализатора; и рениевый диспергирующий связующий агент.
9. Способ по п.8, который дополнительно включает серу, причем атомное отношение серы к рению составляет между 0,2:1 и 0,7:1 и рениевый компонент составляет между 0,4 и 5 мас.% от массы катализатора.
2
2
10. Способ по п.8 или 9, в котором молярное отношение Si/Al в кислотном молекулярно ситовом компоненте MFI составляет меньше, чем 40; молярное отношение Si/Al в морденитном компоненте меньше, чем 40; и связующий агент содержит оксид алюминия.
11. Способ по п.8 или 9, в котором кислотный молекулярно ситовой компонент MFI имеет общую кислотность, по меньшей мере 0,25, и массовое отношение кислотного молекулярно ситового компонента MFI к морденитному компоненту составляет между 1:10 и 5:1.
12. Способ по п.8 или 9, в котором морденитный компонент составляет между 20 и 80 мас.% от массы катализатора; кислотный молекулярно ситовой компонент MFI составляет между 10 и 70 мас.% от массы катализатора; и связующий агент составляет между 1 и 40 мас.% от массы катализатора.
-1
13. Способ по п.8 или 9, в котором сырье содержит толуол и в котором условия превращения ароматических углеводородов означают условия диспропорционирования толуола; причем температура составляет от 200 до 600°С, молярное соотношение водород к углеводородам в диапазоне от 0,2 до 0,5, давление между 100 кПа и 6 МПа (абс.), и весовая объемная скорость подачи (ВСП) в диапазоне от 0,2 до 20 час.
-1
14. Способ по п.8 или 9, в котором условия превращения ароматических углеводородов означают условия трансалкилирования, причем температура составляет от 100 до 540°С, давление в диапазоне от 100 кПа до 6 МПа (абс.), и весовая объемная скорость подачи (ВСП) в диапазоне от 0,1 до 20 час.
15. Способ по п.14, в котором сырьевой поток имеет конец температуры кипения, по меньшей мере, 210°С, и поток продукта имеет конец температуры кипения, по меньшей мере, на 10°С ниже, чем сырьевой поток.
9
10
9
+
+
+
16. Способ по п.14, в котором сырьевой поток содержит C  ароматические углеводороды; С  ароматические углеводороды в диапазоне от 5 до 30 мас.% от массы всего сырьевого поток; и по меньшей мере, один бензол и толуол; где, по меньшей мере, 0,5 мас.% от массы всех C  ароматических углеводородов в сырьевом потоке являются полициклическими ароматическими углеводородами.
9
9
+
+
17. Способ по п.16, в котором превращаются, по меньшей мере, 20 мол.% всех С  ароматических углеводородов в сырьевом потоке и, по меньшей мере, 70 мол.% превращенных С  ароматических углеводородов превращаются в ароматические углеводороды, имеющие меньшую молекулярную массу.